(57)【要約】【課題】金属質材料に常温で効率よく防錆膜を形成でき、その防錆膜にピンホール等が生じたとしても防錆効果が薄れないような防錆剤を提供する。【解決手段】亜鉛、二酸化珪素、酸化カルシウムを含む粉末体と、水ガラスを含む硬化剤と、水溶性合成樹脂と、を混合して得られる防錆塗料を提案する。この防錆塗料は、二酸化珪素及び酸化カルシウムと硬化剤との反応により常温で硬化する。また、水溶性合成樹脂が防錆対象金属質材料とのバインダーとなって非常に付着性がよい。したがってこの防錆塗料は、金属質材料の表面にローラーなどで塗布し、そのまま常温で硬化させるだけで防錆効果を発揮する。さらに、防錆塗料に含まれた亜鉛と鉄との間に０．５〜１．０Ｖほどの電位差が生じるので、鉄がイオン化（酸化）せず、たとえピンホール等が生じていても錆の発生が防止される。【選択図】　なし【特許請求の範囲】
【請求項１】
亜鉛、二酸化珪素、酸化カルシウムを含む粉末体と、水ガラスを含む硬化剤と、水溶性合成樹脂と、を混合して得られる防錆塗料。
【請求項２】
粉末体は、亜鉛と、アルミナセメントと、二酸化珪素、酸化カルシウム及びアルミニウム化合物を含む粉粒体を骨材とともに水ガラスで混練して得たセラミック体と、を利用して生成される請求項１記載の防錆塗料。
【請求項３】
増粘剤としてメチルセルローズを粉末体に混ぜる請求項２記載の防錆塗料。
【請求項４】
亜鉛を９１重量％、二酸化珪素を０．０８〜１．３０重量％、酸化カルシウムを４．２９〜７．００重量％、酸化アルミニウムを１．００〜３．３９重量％、メチルセルローズを０．０２重量％の割合で含む粉末体とする請求項３記載の防錆塗料。
【請求項５】
硬化剤は、珪酸カリウム水溶液からカリウム成分を除去したものを使用する請求項１〜４のいずれか１項に記載の防錆塗料。
【請求項６】
珪酸カリウム水溶液と硫酸亜鉛水溶液とを反応させ、Ｋ２Ｏ成分を複塩として除去する請求項５記載の防錆塗料。
【請求項７】
ＳｉＯ２を２６重量％、Ｋ２Ｏを５重量％、Ｈ２Ｏを６９重量％の割合で含む硬化剤とする請求項６記載の防錆塗料。
【請求項８】
水溶性合成樹脂としてアクリル酸エステルエマルジョンを使用する請求項１〜７のいずれか１項に記載の防錆塗料。
【請求項９】
粉末体を７６重量％、硬化剤を１９重量％、水溶性合成樹脂を５重量％の割合で含んでなる請求項１〜８のいずれか１項に記載の防錆塗料。
【発明の詳細な説明】
【０００１】
【発明の属する技術分野】
本発明は、金属質材料の防食のための防錆剤に関する。
【０００２】
【従来の技術】
現在一般的な防錆手段としては、合成樹脂に亜鉛、クロム粉末を混入して塗料として使う防錆塗料、６００℃〜７００℃で溶融した亜鉛やアルミニウム中に材料を浸漬させて表面に膜を形成する防錆被膜、電解液中で材料に亜鉛の電気めっきを施す防錆めっきが主に使用されている。
【０００３】
【発明が解決しようとする課題】
上記従来技術の防錆塗料の場合、材料表面に塗布した塗膜にピンホールや傷等ができると、そこから錆が簡単に発生してしまうので、十分な防錆効果があるとは言えない。また、防錆被膜の場合、４００℃を超える溶融液中に材料を浸さなければならないため、材料自体の引っ張り強度が低下するという問題がある。さらに、防錆めっきの場合、設備にコストがかさむうえ、めっき面積に限度があるという問題をもつ。
【０００４】
そこで、本発明では、金属質材料に常温で効率よく防錆膜を形成でき、その防錆膜にピンホール等が生じたとしても防錆効果が薄れないような防錆剤を提供するものである。
【０００５】
【課題を解決するための手段】
本発明によれば、上記課題を解決するために、亜鉛、二酸化珪素、酸化カルシウムを含む粉末体と、水ガラスを含む硬化剤と、水溶性合成樹脂と、を混合して得られる防錆塗料を提案する。
【０００６】
この防錆塗料では、二酸化珪素及び酸化カルシウムと硬化剤との反応により、常温で硬化する。また、水溶性合成樹脂が、防錆対象金属質材料とのバインダーとなって非常に付着性がよい。つまり、本発明の防錆塗料は、金属質材料の表面にローラーや刷毛、スプレーで塗布し、そのまま常温で硬化させるだけで防錆効果を発揮する。さらに、たとえば金属質材料として鉄板の表面に本発明の防錆塗料を施工した場合、防錆塗料に含まれた亜鉛と鉄との間に０．５〜１．０Ｖほどの電位差が生じるので、鉄がイオン化（酸化）せず、たとえピンホール等が生じていても錆の発生が防止される。すなわち、防錆塗料の亜鉛側で酸化反応＝アノード反応（Ｚｎ＋＋＋２ｅ−）、鉄板側で還元反応＝カソード反応（２Ｈ＋＋２ｅ−→Ｈ２）が起こるため、鉄板が錆びることはない。この作用のために、粉末体における亜鉛の割合は８０〜９５重量％とするのがよい。
【０００７】
粉末体は、亜鉛と、アルミナセメントと、二酸化珪素、酸化カルシウム及びアルミニウム化合物を含む粉粒体を骨材とともに水ガラスで混練して得たセラミック体と、を利用して生成したものがよい。この場合、アルミナセメントが遅延剤として働き、塗布から硬化までに１時間ほどの作業時間を得ることができる。また、この場合のセラミック体は、特開平１０−１０１４０１号公報に開示してあるものであり、反応速度、反応状態が優れ、結晶構造がしっかりしていて最適である。このようなセラミック体は電気炉製鋼のスラグとして得ることができる。
【０００８】
粉末体にはこの他に、増粘剤としてメチルセルローズを混ぜることができる。
【０００９】
硬化剤は、珪酸カリウム水溶液からカリウム成分を除去したものを使用するのが適している。上記粉末体との反応性から珪酸カリウム水溶液が適しているが、カリウムは水に溶けやすく、そのまま塗料中に残っていたのでは塗料の耐久性に影響する。そこで、たとえば珪酸カリウム水溶液と硫酸亜鉛水溶液とを反応させ、Ｋ２Ｏ成分を複塩として除去することでカリウム成分を除いておくようにする。
【００１０】
【発明の実施の形態】
亜鉛粉末、アルミナセメントの粉末、特開平１０−１０１４０１号公報に開示のセラミック体の粉末、メチルセルローズの粉末をそれぞれ適量ずつ用意して配合し、Ｚｎ＝９１重量％、ＳｉＯ２＝０．０８〜１．３０重量％、ＣａＯ＝４．２９〜７．００重量％、Ａｌ２Ｏ３＝１．００〜３．３９重量％、メチルセルローズ＝０．０２重量％の割合をもつ粉末体を生成した。
【００１１】
一方、珪酸カリウム水溶液（Ｋ２Ｏ＝２３重量％、ＳｉＯ２＝２６重量％、Ｈ２Ｏ＝５１重量％）と、硫酸亜鉛（ＺｎＳＯ４・７Ｈ２Ｏ）と、水とを適量ずつ混ぜて反応させ、Ｋ２Ｏ成分を複塩としてカリウム除去処理した結果、ＳｉＯ２＝２６重量％、Ｋ２Ｏ＝５重量％、Ｈ２Ｏ＝６９重量％の割合をもつ硬化剤を生成した。
【００１２】
これら粉末体と硬化剤に、水溶性合成樹脂としてアクリル酸エステルエマルジョンを加え、粉末体＝７６重量％、硬化剤＝１９重量％、アクリル酸エステルエマルジョン＝５重量％の割合として攪拌し、防錆対象の金属質材料表面への付着性と粘性を有する防錆塗料を得た。
【００１３】
表面をショットブラストした１５０×７０×３ｍｍの鋼板（ＳＳ−３０）を用意し、これに本例の防錆塗料を５０μの厚さで刷毛塗りした後、２４時間経過させた。これを試験片として各種耐性を測定した結果、次表１のような効果が見られた。なお、表２に、従来の市販防錆塗料でも高級品とされているものの同種試験結果を比較用に示してある。
【００１４】
両表を比較すると明確なように、本発明の防錆塗料は、特に、５％塩水浸漬、塩水噴霧、耐候性の点で非常に優れた結果を示し、防錆能力が格段に向上している。また、鉛筆引っかき値及び耐熱性の点でも従来品よりも優れいてることもわかる。
【００１５】
【表１】
2004010685.tif 000002
【００１６】
【表２】
2004010685.tif 000003
【００１７】
【発明の効果】
本発明の防錆塗料によれば、常温硬化型であることから、従来の防錆被膜式のような熱による金属質材料への影響がない。また、各成分を混合して攪拌し、これを材料表面へ塗布するだけで施工できるので、めっき設備などが必要なく、低コストで済む。さらに、硬化剤からカリウムを排除してあることから雨にも強く耐久性に優れ、且つピンホール等が生じたとしても亜鉛の作用で錆発生を抑止できるという優れた防錆効果を発揮する。